(57)【特許請求の範囲】
【請求項１】
ベースポリマーと接着性ポリマーと熱伝導性粒子を含む熱伝導性組成物であって、
前記ベースポリマーは、付加硬化型シリコーンポリマーであり、
前記熱伝導性組成物の熱伝導率は０．３Ｗ／ｍ・Ｋ以上であり、
前記熱伝導性粒子は比表面積が１ｍ２／ｇ以下の無機粒子（ａ）を含み、
前記無機粒子（ａ）は前記接着性ポリマーによって被覆されており、
前記接着性ポリマーは、メチル水素ポリシロキサンと、エポキシ基含有アルキルトリアルコキシシランと、環状ポリシロキサンオリゴマーを含むことを特徴とする熱伝導性組成物。
【請求項２】
前記接着性ポリマーは、アルミ板との引張りせん断接着強さが５０Ｎ／ｃｍ２以上ある請求項１に記載の熱伝導性組成物。
【請求項３】
前記熱伝導性組成物は、さらにシリコーンオイルを含む請求項１又は２に記載の熱伝導性組成物。
【請求項４】
前記ベースポリマーを１００重量部としたとき、前記シリコーンオイルは５〜３０重量部である請求項３に記載の熱伝導性組成物。
【請求項５】
前記熱伝導性粒子は、金属酸化物、金属水酸化物、金属窒化物およびシリカから選ばれる少なくとも一つである請求項１〜４のいずれか１項に記載の熱伝導性組成物。
【請求項６】
前記熱伝導性組成物は、さらに比表面積が１ｍ２／ｇを超える無機粒子（ｂ）を含む請求項１〜５のいずれか１項に記載の熱伝導性組成物。
【請求項７】
前記無機粒子（ｂ）は、シラン化合物、チタネート化合物、アルミネート化合物、もしくはその部分加水分解物により表面処理されている請求項６に記載の熱伝導性組成物。
【請求項８】
前記熱伝導性組成物は、シート成形されている請求項１〜７のいずれか１項に記載の熱伝導性組成物。
【請求項９】
前記ベースポリマー１００重量部に対し、接着性ポリマーは５〜３５重量部である請求項１〜８のいずれか１項に記載の熱伝導性組成物。
【請求項１０】
請求項１〜９のいずれか１項に記載の熱伝導性組成物の製造方法であって、
接着性ポリマーと比表面積が１ｍ２／ｇ以下の無機粒子（ａ）を混合し、前記無機粒子（ａ）を前記接着性ポリマーによって被覆する一次混合工程と、
ベースポリマーを加えて混合する二次混合工程と、
硬化させる工程を含むことを特徴とする熱伝導性組成物の製造方法。
【請求項１１】
前記二次混合工程で、比表面積が１ｍ２／ｇを超える無機粒子（ｂ）を加える請求項１０に記載の熱伝導性組成物の製造方法。
【発明の詳細な説明】
【技術分野】
【０００１】
本発明は、応力による界面剥離を低減した熱伝導性組成物及びその製造方法に関する。
【背景技術】
【０００２】
近年のＣＰＵ等の半導体の性能向上はめざましくそれに伴い発熱量も膨大になっている。そのため発熱するような電子部品には放熱体が取り付けられ、半導体と放熱部との密着性を改善する為に熱伝導性シートが使われている。しかし近年、機器の小型化、高性能化に伴い熱伝導性シートには高い熱伝導率及び定常荷重値が低く柔らかい特性が求められている。特許文献１には、硬化前の熱伝導性シリコーン組成物の粘度を２３℃において８００Ｐａ・ｓ以下とし、圧縮性、絶縁性、熱伝導性などを改良することが提案されている。さらに近年はハイブリッド自動車、電気自動車、燃料電池自動車などの放熱体としてシリコーン樹脂を含む熱伝導性組成物が提案されている（特許文献２〜３）。
【先行技術文献】
【特許文献】
【０００３】
【特許文献１】特開２０１３−１４７６００号公報
【特許文献２】特開２０１４−２２４１８９号公報
【特許文献３】特開２０１９−００９２３７号公報
【発明の概要】
【発明が解決しようとする課題】
【０００４】
しかし、従来の熱伝導性組成物は、熱伝導性を高くするために比表面積の小さい無機粒子を添加すると、応力により上記無機粒子とポリマー間で界面剥離を起こす問題があった。
本発明は前記従来の問題を解決するため、熱伝導性が高く、圧縮反発力も高く、かつ応力による界面剥離を低減した熱伝導性組成物及びその製造方法を提供する。
【課題を解決するための手段】
【０００５】
本発明の熱伝導性組成物は、ベースポリマーと接着性ポリマーと熱伝導性粒子を含む熱伝導性組成物であって、前記ベースポリマーは、付加硬化型シリコーンポリマーであり、前記熱伝導性組成物の熱伝導率は０．３Ｗ／ｍ・Ｋ以上であり、前記熱伝導性粒子は比表面積が１ｍ２／ｇ以下の無機粒子（ａ）を含み、前記無機粒子（ａ）は前記接着性ポリマーによって被覆されており、前記接着性ポリマーは、メチル水素ポリシロキサンと、エポキシ基含有アルキルトリアルコキシシランと、環状ポリシロキサンオリゴマーを含むことを特徴とする。
【０００６】
本発明の熱伝導性組成物は、ベースポリマーと接着性ポリマーと熱伝導性粒子を含む熱伝導性組成物であって、前記熱伝導性組成物の熱伝導率は０．３Ｗ／ｍ・Ｋ以上であり、前記熱伝導性粒子は比表面積が１ｍ２／ｇ以下の無機粒子（ａ）を含み、前記無機粒子（ａ）は前記接着性ポリマーによって被覆されており、前記接着性ポリマーは、メチル水素ポリシロキサンと、エポキシ基含有アルキルトリアルコキシシランと、環状ポリシロキサンオリゴマーを含むことを特徴とする。
【発明の効果】
【０００７】
本発明は、熱伝導性組成物の熱伝導率が０．３Ｗ／ｍ・Ｋ以上であり、熱伝導性粒子は比表面積が１ｍ2／ｇ以下の無機粒子（ａ）を含み、前記無機粒子（ａ）は前記接着性ポリマーによって被覆されていることにより、熱伝導性が高く、圧縮反発力も高く、かつ応力による界面剥離を低減した熱伝導性組成物及びその製造方法を提供できる。また、本発明の製造方法は、接着性ポリマーと比表面積が１ｍ2／ｇ以下の無機粒子（ａ）を混合し、前記無機粒子（ａ）を前記接着性ポリマーによって被覆する一次混合工程と、ベースポリマーを加えて混合する二次混合工程と、硬化させる工程を含むことにより、本発明の熱伝導性組成物を効率よく合理的に製造できる。
【図面の簡単な説明】
【０００８】
【図１】図１Ａ−Ｂは本発明の一実施例で使用する熱伝導率の測定方法を示す説明図である。
【図２】図２は同、引張りせん断接着強さの測定方法を示す説明図である。
【図３】図３は本発明の実施例１で得られた熱伝導性組成物シートの走査型電子顕微鏡／エネルギー分散型Ｘ線分光法（ＳＥＭ／ＥＤＸ）の破断面画像データである。
【図４】図４は比較例１で得られた熱伝導性組成物シートの走査型電子顕微鏡／エネルギー分散型Ｘ線分光法（ＳＥＭ／ＥＤＸ）の破断面画像データである。
【発明を実施するための形態】
【０００９】
一般的に、大粒径無機粒子等の比表面積の小さい無機粒子は、シランカップリング剤等による表面処理プロセスやインテグラルブレンドによる上記無機粒子とポリマーの界面改良の効果が得られにくいことが知られている。
そのため、上記無機粒子とポリマー界面は剥離しやすく、応力による剥離が起点となるクラック発生が問題となっている。
そこで、本発明者らは、接着性ポリマーを添加すること、及び比表面積が１ｍ2／ｇ以下の無機粒子（ａ）と接着性ポリマーをまず混合し、１ｍ2／ｇを超える無機粒子（ｂ）及びベースポリマーを混合すると、クラック抑制に効果があることを見出した。本発明はこのような着想から完成したものである。
本明細書において、１ｍ2／ｇ以下の無機粒子を無機粒子（ａ）、１ｍ2／ｇを超える無機粒子を無機粒子（ｂ）という。
【００１０】
本発明は、ベースポリマーと接着性ポリマーと熱伝導性粒子を含む熱伝導性組成物である。前記熱伝導性組成物の熱伝導率は０．３Ｗ／ｍ・Ｋ以上であり、好ましくは０．５Ｗ／ｍ・Ｋ以上、さらに好ましくは１Ｗ／ｍ・Ｋ以上であり、好ましい上限は１５Ｗ／ｍ・Ｋ以下である。また、電気絶縁性である。
【００１１】
本発明の熱伝導性粒子は比表面積が１ｍ2／ｇ以下の無機粒子（ａ）を含む。無機粒子（ａ）の好ましい比表面積は０．１〜１ｍ2／ｇ、さらに好ましくは０．１〜０．５ｍ2／ｇである。そして、無機粒子（ａ）は接着性ポリマーによって被覆されている。無機粒子（ａ）と接着性ポリマーをまず混合すると、無機粒子（ａ）は接着性ポリマーによって被覆される。
【００１２】
前記ベースポリマー及び接着性ポリマーはシリコーンポリマーが好ましい。シリコーンポリマーは耐熱性が高く、耐熱試験により劣化したり分解する恐れは少ない。
【００１３】
前記接着性ポリマーは、アルミ板との引張りせん断接着強さが５０Ｎ／ｃｍ2以上あるのが好ましい。より好ましくは８０Ｎ／ｃｍ2以上であり、さらに好ましくは１００Ｎ／ｃｍ2以上である。上限値は８００Ｎ／ｃｍ2以下が好ましく、より好ましくは５００Ｎ／ｃｍ2以下であり、さらに好ましくは３００Ｎ/ｃｍ2以下である。
【００１４】
前記接着性ポリマーは、メチル水素ポリシロキサンと、エポキシ基含有アルキルトリアルコキシシランと、環状ポリシロキサンオリゴマーを含むのが好ましい。これにより、無機粒子（Ａ）との接着性を高く維持できる。
【００１５】
前記ベースポリマーは、付加硬化型シリコーンポリマーが好ましい。その理由は、付加硬化型は過酸化物硬化型、縮合硬化型と比較して、硬化のコントロールがしやすく、副生成物が発生しない。また、縮合硬化型は、内部の硬化が不十分となることがある。そのため、付加硬化型が好ましい。
【００１６】
前記熱伝導性組成物は、さらにシリコーンオイルを含むのが好ましい。接着性ポリマーを加えたことにより、硬化前の材料粘度が上昇したり、硬化物の硬さが硬くなりやすい。そこで、シリコーンオイルを加えることで、硬化前の材料粘度が下がり作業性が良くなる。また、硬化物も柔らかくなる。シリコーンオイルの添加量はベースポリマー成分１００重量部に対し、５〜３０重量部含むのが硬化性と作業性の点で好ましい。
【００１７】
前記熱伝導性粒子は、アルミナ、酸化亜鉛、酸化マグネシウム、窒化アルミニウム、窒化ホウ素、水酸化アルミニウムおよびシリカから選ばれる少なくとも一つであるのが好ましい。これらの粒子は熱伝導性が高く、電気絶縁性に優れ、熱伝導性組成物シートの原料として使いやすいからである。
【００１８】
前記熱伝導性組成物は、シート成形されているのが好ましい。シート成形されていると、使い勝手が良い。シート以外としては、ポッテング材としてもよい。ポッテング材は注型材料（キャスト材料）と同義である。ポッテング材にする場合は、未硬化状態とし、注型した後に硬化させる。
【００１９】
マトリックス成分１００重量部に対し、熱伝導性粒子は１００〜３０００重量部を含むのが好ましい。これにより熱伝導性組成物シートの熱伝導率は０．３Ｗ／ｍ・Ｋ以上となる。好ましくは、マトリックス成分１００重量部に対し、熱伝導性粒子は４００〜３０００重量部であり、さらに好ましくは８００〜３０００重量部である。また、熱伝導性粒子合計量を１００重量部とすると、比表面積が１ｍ2／ｇ以下の無機粒子（ａ）は、１０〜９０重量部とするのが好ましい。前記においてマトリックス成分とは、ベースポリマーと、接着性ポリマーと、シリコーンオイルの混合物のことをいう。
【００２０】
前記熱伝導性粒子は、シラン化合物、チタネート化合物、アルミネート化合物、もしくはその部分加水分解物により表面処理されていてもよい。これにより、硬化触媒や架橋剤の失活を防止でき、貯蔵安定性を向上できる。
【００２１】
本発明の熱伝導性組成物は、下記組成のコンパウンドを架橋して得るのが好ましい。
１  一次混合工程
接着性ポリマーと比表面積が１ｍ2／ｇ以下の無機粒子（ａ）を混合することで、無機粒子（ａ）を接着性ポリマーによって被覆し、一次混合物とする。接着性ポリマーの添加量はベースポリマー１００重量部に対して好ましくは５〜３５重量部である。
接着性ポリマーは、メチル水素ポリシロキサンと、エポキシ基含有アルキルトリアルコキシシランと、環状ポリシロキサンオリゴマーを含むのが好ましい。エポキシ基含有アルキルトリアルコキシシランは、例えば下記化学式（化１）で示されるγ−グリシドキシプロピルトリメトキシシランがあり、環状ポリシロキサンオリゴマーは例えば下記化学式（化２）で示されるオクタメチルシクロテトラシロキサンがある。
熱伝導性粒子は、マトリックス成分１００重量部に対して４００〜３０００重量部添加するのが好ましい。熱伝導性粒子合計量を１００重量部とすると、比表面積が１ｍ2／ｇ以下の無機粒子（ａ）は、１０〜９０重量部とするのが好ましい。
【００２２】
【化１】
0006895596.tif 000002
【００２３】
【化２】
0006895596.tif 000003
【００２４】
２  二次混合工程
次に一次混合物と、ベースポリマー、触媒、無機粒子（ｂ）、触媒その他の添加物を加えて混合し、シート成形し、硬化する。ベースポリマーには、下記のベースポリマー成分（Ａ成分）と架橋成分（Ｂ成分）と触媒成分（Ｃ成分）が含まれる。
【００２５】
以下、二次混合工程で混合する各成分について説明する。
（１）ベースポリマー成分（Ａ成分）
ベースポリマー成分は、一分子中にケイ素原子に結合したアルケニル基を２個以上含有するオルガノポリシロキサンであり、アルケニル基を２個以上含有するオルガノポリシロキサンは本発明のシリコーンゴム組成物における主剤（ベースポリマー成分）である。このオルガノポリシロキサンは、アルケニル基として、ビニル基、アリル基等の炭素原子数２〜８、特に２〜６の、ケイ素原子に結合したアルケニル基を一分子中に２個以上有する。粘度は２５℃で１０〜１００，０００ｍＰａ・ｓ、特に１００〜１０，０００ｍＰａ・ｓであることが作業性、硬化性などから望ましい。
【００２６】
具体的には、下記一般式（化３）で表される１分子中に平均２個以上かつ分子鎖両末端のケイ素原子に結合したアルケニル基を含有するオルガノポリシロキサンを使用する。側鎖はアルキル基で封鎖された直鎖状オルガノポリシロキサンである。２５℃における粘度は１０〜１００，０００ｍＰａ・ｓのものが作業性、硬化性などから望ましい。なお、この直鎖状オルガノポリシロキサンは少量の分岐状構造（三官能性シロキサン単位）を分子鎖中に含有するものであってもよい。
【００２７】
【化３】
0006895596.tif 000004
【００２８】
式中、Ｒ1は互いに同一又は異種の脂肪族不飽和結合を有さない非置換又は置換一価炭化水素基であり、Ｒ2はアルケニル基であり、ｋは０又は正の整数である。ここで、Ｒ1の脂肪族不飽和結合を有さない非置換又は置換の一価炭化水素基としては、例えば、炭素原子数１〜１０、特に１〜６のものが好ましく、具体的には、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基、並びに、これらの基の水素原子の一部又は全部をフッ素、臭素、塩素等のハロゲン原子、シアノ基等で置換したもの、例えばクロロメチル基、クロロプロピル基、ブロモエチル基、トリフロロプロピル基等のハロゲン置換アルキル基、シアノエチル基等が挙げられる。Ｒ2のアルケニル基としては、例えば炭素原子数２〜６、特に２〜３のものが好ましく、具体的にはビニル基、アリル基、プロペニル基、イソプロペニル基、ブテニル基、イソブテニル基、ヘキセニル基、シクロヘキセニル基等が挙げられ、好ましくはビニル基である。一般式（３）において、ｋは、一般的には０≦ｋ≦１００００を満足する０又は正の整数であり、好ましくは５≦ｋ≦２０００、より好ましくは１０≦ｋ≦１２００を満足する整数である。
【００２９】
Ａ成分のオルガノポリシロキサンとしては一分子中に例えばビニル基、アリル基等の炭素原子数２〜８、特に２〜６のケイ素原子に結合したアルケニル基を３個以上、通常、３〜３０個、好ましくは、３〜２０個程度有するオルガノポリシロキサンを併用しても良い。分子構造は直鎖状、環状、分岐状、三次元網状のいずれの分子構造のものであってもよい。好ましくは、主鎖がジオルガノシロキサン単位の繰り返しからなり、分子鎖両末端がトリオルガノシロキシ基で封鎖された、２５℃での粘度が１０〜１００，０００ｍＰａ・ｓ、特に１００〜１０，０００ｍＰａ・ｓの直鎖状オルガノポリシロキサンである。
【００３０】
アルケニル基は分子のいずれかの部分に結合していればよい。例えば、分子鎖末端、あるいは分子鎖非末端（分子鎖途中）のケイ素原子に結合しているものを含んでも良い。なかでも下記一般式（化４）で表される分子鎖両末端のケイ素原子上にそれぞれ１〜３個のアルケニル基を有し（但し、この分子鎖末端のケイ素原子に結合したアルケニル基が、両末端合計で３個未満である場合には、分子鎖非末端（分子鎖途中）のケイ素原子に結合したアルケニル基を、（例えばジオルガノシロキサン単位中の置換基として）、少なくとも１個有する直鎖状オルガノポリシロキサンであって）、上記でも述べた通り２５℃における粘度が１０〜１００，０００ｍＰａ・ｓのものが作業性、硬化性などから望ましい。なお、この直鎖状オルガノポリシロキサンは少量の分岐状構造（三官能性シロキサン単位）を分子鎖中に含有するものであってもよい。
【００３１】
【化４】
0006895596.tif 000005
【００３２】
式中、Ｒ3は互いに同一又は異種の非置換又は置換一価炭化水素基であって、少なくとも１個がアルケニル基である。Ｒ4は互いに同一又は異種の脂肪族不飽和結合を有さない非置換又は置換一価炭化水素基であり、Ｒ5はアルケニル基であり、ｌ，ｍは０又は正の整数である。ここで、Ｒ3の一価炭化水素基としては、炭素原子数１〜１０、特に１〜６のものが好ましく、具体的には、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基、ビニル基、アリル基、プロペニル基、イソプロペニル基、ブテニル基、ヘキセニル基、シクロヘキセニル基、オクテニル基等のアルケニル基や、これらの基の水素原子の一部又は全部をフッ素、臭素、塩素等のハロゲン原子、シアノ基等で置換したもの、例えばクロロメチル基、クロロプロピル基、ブロモエチル基、トリフロロプロピル基等のハロゲン置換アルキル基やシアノエチル基等が挙げられる。
【００３３】
また、Ｒ4の一価炭化水素基としても、炭素原子数１〜１０、特に１〜６のものが好ましく、上記Ｒ1の具体例と同様のものが例示できるが、但しアルケニル基は含まない。Ｒ5のアルケニル基としては、例えば炭素数２〜６、特に炭素数２〜３のものが好ましく、具体的には前記式（化３）のＲ2と同じものが例示され、好ましくはビニル基である。
【００３４】
ｌ，ｍは、一般的には０＜ｌ＋ｍ≦１００００を満足する０又は正の整数であり、好ましくは５≦ｌ＋ｍ≦２０００、より好ましくは１０≦ｌ＋ｍ≦１２００で、かつ０＜ｌ／（ｌ＋ｍ）≦０．２、好ましくは、０．００１１≦ｌ／（ｌ＋ｍ）≦０．１を満足する整数である。
【００３５】
（２）架橋成分（Ｂ成分）
本発明のＢ成分のオルガノハイドロジェンポリシロキサンは架橋剤として作用するものであり、この成分中のＳｉＨ基とＡ成分中のアルケニル基とが付加反応（ヒドロシリル化）することにより硬化物を形成するものである。かかるオルガノハイドロジェンポリシロキサンは、一分子中にケイ素原子に結合した水素原子（即ち、ＳｉＨ基）を２個以上有するものであればいずれのものでもよく、このオルガノハイドロジェンポリシロキサンの分子構造は、直鎖状、環状、分岐状、三次元網状構造のいずれであってもよいが、一分子中のケイ素原子の数（即ち、重合度）は２〜１０００、特に２〜３００程度のものを使用することができる。
【００３６】
水素原子が結合するケイ素原子の位置は特に制約はなく、分子鎖の末端でも非末端（途中）でもよい。また、水素原子以外のケイ素原子に結合した有機基としては、前記一般式（化３）のＲ1と同様の脂肪族不飽和結合を有さない非置換又は置換一価炭化水素基が挙げられる。
Ｂ成分のオルガノハイドロジェンポリシロキサンとしては下記構造のものが例示できる。
【００３７】
【化５】
0006895596.tif 000006
【００３８】
上記の式中、Ｒ6は互いに同一又は異種の水素、アルキル基、フェニル基、エポキシ基、アクリロイル基、メタアクリロイル基、アルコキシ基であり、少なくとも２つは水素である。Ｌは０〜１，０００の整数、特には０〜３００の整数であり、Ｍは１〜２００の整数である。
【００３９】
（３）触媒成分（Ｃ成分）
Ｃ成分の触媒成分は、本組成物の一段階目の硬化を促進させる成分である。Ｃ成分としては、ヒドロシリル化反応に用いられる触媒を用いることができる。例えば白金黒、塩化第２白金酸、塩化白金酸、塩化白金酸と一価アルコールとの反応物、塩化白金酸とオレフィン類やビニルシロキサンとの錯体、白金ビスアセトアセテート等の白金系触媒、パラジウム系触媒、ロジウム系触媒などの白金族金属触媒が挙げられる。Ｃ成分の配合量は、硬化に必要な量であればよく、所望の硬化速度などに応じて適宜調整することができる。Ａ成分に対して金属原子重量として０．０１〜１０００ｐｐｍ添加するのが好ましい。
【００４０】
（４）熱伝導性粒子
二次混合工程で熱伝導性粒子を添加する場合は、比表面積が１ｍ2／ｇを超える無機粒子（ｂ）とする。熱伝導性粒子合計量を１００重量部とすると、比表面積が１ｍ2／ｇ以下の無機粒子（ａ）は、１０〜９０重量部とするのが好ましい。残りは無機粒子（ｂ）とするのが好ましい。これにより、大きな粒子径の間に小さな粒子径の熱伝導性無機粒子が埋まり、最密充填に近い状態で充填でき、熱伝導性が高くなる。
【００４１】
一次及び二次混合工程で混合する熱伝導性粒子としては、アルミナ，酸化亜鉛，酸化マグネシウム、窒化アルミニウム、窒化ホウ素、水酸化アルミニウム及びシリカから選ばれる少なくとも一つであることが好ましい。形状は球状，鱗片状，多面体状等様々なものを使用できる。アルミナを使用する場合は、純度９９．５質量％以上のα−アルミナが好ましい。比表面積はＢＥＴ比表面積であり、測定方法はＪＩＳ  Ｒ１６２６にしたがう。平均粒子径を用いる場合は、粒子径の測定はレーザー回折光散乱法により、体積基準による累積粒度分布のＤ５０（メジアン径）を測定する。この測定器としては、例えば堀場製作所社製のレーザー回折／散乱式粒子分布測定装置ＬＡ−９５０Ｓ２がある。
【００４２】
二次混合工程で混合する無機粒子（ｂ）は、ＲaＳｉ（ＯＲ’）3-a（Ｒは炭素数１〜２０の非置換または置換有機基、Ｒ’は炭素数１〜４のアルキル基、ａは０もしくは１）で示されるシラン化合物、もしくはその部分加水分解物で表面処理するのが好ましい。ＲaＳｉ（ＯＲ’）3-a（Ｒは炭素数１〜２０の非置換または置換有機基、Ｒ’は炭素数１〜４のアルキル基、ａは０もしくは１）で示されるアルコキシシラン化合物（以下単に「シラン」という。）は、一例としてメチルトリメトキシラン，エチルトリメトキシラン，プロピルトリメトキシラン，ブチルトリメトキシラン，ペンチルトリメトキシラン，ヘキシルトリメトキシラン，ヘキシルトリエトキシシラン，オクチルトリメトキシシラン，オクチルトリエトキシラン，デシルトリメトキシシラン，デシルトリエトキシシラン，ドデシルトリメトキシシラン，ドデシルトリエトキシシラン，ヘキサデシルトリメトキシシラン，ヘキサデシルトリエトキシシラン，オクタデシルトリメトキシシラン，オクタデシルトリエトキシシラン等のシラン化合物がある。前記シラン化合物は、一種又は二種以上混合して使用することができる。表面処理剤として、アルコキシシランと片末端シラノールシロキサンを併用してもよい。ここでいう表面処理とは共有結合のほか吸着なども含む。
【００４３】
（５）シリコーンオイル
シリコーンオイルは、ポリジメチルシロキサン系が好ましい。シリコーンオイルの粘度は回転粘度計で、１０〜１００００ｍＰａ・ｓ（２５℃）が好ましい。
【００４４】
（６）その他の添加物
本発明の組成物には、必要に応じて前記以外の成分を配合することができる。例えばベンガラなどの無機顔料、無機粒子の表面処理等の目的でアルキルトリアルコキシシランなどを添加してもよい。無機粒子表面処理などの目的で添加する材料として、アルコキシ基含有シリコーンを添加しても良い。
【実施例】
【００４５】
以下実施例を用いて説明する。本発明は実施例に限定されるものではない。
＜熱伝導率＞
熱伝導性組成物の熱伝導率は、ホットディスク（ＩＳＯ  ２２００７−２準拠）により測定した。この熱伝導率測定装置１１は図１Ａに示すように、ポリイミドフィルム製センサ１２を２個の熱伝導性組成物試料１３ａ，１３ｂで挟み、センサ１２に定電力をかけ、一定発熱させてセンサ１２の温度上昇値から熱特性を解析する。センサ１２は先端１４が直径７ｍｍであり、図１Ｂに示すように、電極の２重スパイラル構造となっており、下部に印加電流用電極１５と抵抗値用電極（温度測定用電極）１６が配置されている。熱伝導率は以下の式（数１）で算出した。【００４６】
【数１】
0006895596.tif 000007
＜粘度＞
ＪＩＳ  Ｋ７１１７−１：１９９９準拠
測定装置：ブルックフィールド型回転粘度計Ｃ型（スピンドル番号は粘度に合わせて変更）
回転速度：１０ＲＰＭ
測定温度：２５℃
＜硬さ＞
ＪＩＳ  Ｋ７３１２に準拠するＡｓｋｅｒ  Ｃ硬さを測定した。
＜引張りせん断接着強さ＞
ＪＩＳ  Ｋ６８５０準拠する下記の方法で測定した。説明図は図２に示す。
測定器：東洋ボールドウィン製ＵＴＭ−４−１００
接着面積：Ｌ１＝３ｃｍ、Ｌ２＝２．５ｃｍ
試験片：１対のアルミニウム合金板２１，２２がポリマー２３によって接着されたものを試験片として用意した。ポリマーの厚みＬ３＝０．１４ｃｍとなるよう固定し、硬化させた。
試験方法：上記試験片を用いて引張試験を行い、破断時の力の最大値（Ｎ）を接着破断荷重（破断点の荷重）とし、接着面積（３ｃｍ×２．５ｃｍ）で除した値を引張せん断接着強度（Ｎ／ｃｍ2）とした。
硬化条件：室温２４時間
引張速度：５００ｍｍ／ｍｉｎ
＜引張り強度＞
ＪＩＳ  Ｋ  ６５２１に準拠する下記の方法で測定した。
測定器：エーアンドディ製ＲＴＧ−１２１０（ロードセル  １ｋＮ）
試験片：ＪＩＳ  Ｋ６２５１  ２号型  ダンベル状
試験方法：  上記試験片を用いて引張試験を行い、破断時の引張強さ（ＭＰａ）を測定した。
引張速度：５００ｍｍ／ｍｉｎ
＜圧縮反発力＞
測定器：アイコーエンジニアリング製  ＭＯＤＥＬ１３１０ＮＷ（ロードセル  １ｋＮ）
試験片：直径１６ｍｍ
アルミプレート：２２．８ｍｍ×２２．８ｍｍ×４ｍｍｔ
ＳＵＳプレート：直径１３．９ｍｍ×４ｍｍｔ
圧縮速度：１０ｍｍ／ｍｉｎ
試験方法：アルミプレートの上に試験片を乗せ、その上にＳＵＳプレートを重ねた状態で０．４ｍｍまで圧縮し、１０分静置した際の荷重値を圧縮反発力（Ｎ）とした。【００４７】
（実施例１）
（１）接着性ポリマー
メチル水素ポリシロキサン２０〜３０質量％と、前記化学式（化１）で示されるγ−グリシドキシプロピルトリメトキシシラン１〜１０質量％と、前記化学式（化２）で示されるオクタメチルシクロテトラシロキサン０．１〜１質量％と、カーボンブラック１〜１０質量％、残余はシリコーンポリマーを含む市販の接着性ポリマーを用いた。
アルミ板に対する接着性ポリマーの引張りせん断接着強さは表１に示すとおりであった。
（２）ベースポリマー
ベースポリマーとして、市販の二液室温硬化シリコーンポリマーを使用した。この二液室温硬化シリコーンポリマーのＡ液にはベースポリマー成分と白金系金属触媒が予め添加されており、Ｂ液にはベースポリマー成分と架橋成分が予め添加されている。
アルミ板に対するベースポリマーの引張りせん断接着強さは表１に示すとおりであった。【００４８】
【表１】
0006895596.tif 000008
【００４９】
（３）シリコーンオイル
回転粘度計による粘度が９７ｍＰａ・ｓのジメチルポリシロキサン系シリコーンオイルを使用した。
（４）熱伝導性粒子
熱伝導性粒子として表２に示すアルミナを使用した。【００５０】
【表２】
0006895596.tif 000009
【００５１】
（５）コンパウンドの作成
一次混合工程で、前記接着性ポリマーとアルミナ粉Ａをよく混合し、混合物１とした。
次に二次混合工程で、混合物１にベースポリマーと、アルミナ粉Ｂ、アルミナ粉Ｃ、白金系触媒、架橋成分を加えてよく混合し、混合物２とした。
（６）熱伝導性組成物の成形
前記混合物２をポリエステル（ＰＥＴ）フィルムに挟んで厚み２ｍｍのシート状に圧延し、１００℃で２時間硬化処理した。【００５２】
（比較例１）
前記コンパウンドの作成工程で、すべての材料を同時に混合した以外は実施例１と同様に実施した。
以上のようにして得られた熱伝導性組成物の条件と物性を表３−４及び図３−４にまとめて示す。図３−４は、走査型電子顕微鏡／エネルギー分散型Ｘ線分光法（ＳＥＭ／ＥＤＸ）の表面写真である。
表４は、ＳＥＭ／ＥＤＸを用いて比表面積が１ｍ2／ｇ以下の無機粒子（ａ）表面のＳｉ及びＡｌ質量濃度（ｍａｓｓ％）を測定した結果である。【００５３】
【表３】
0006895596.tif 000010
【００５４】
【表４】
0006895596.tif 000011
【００５５】
表３から明らかなとおり、実施例１の引張り強度および圧縮反発力は比較例１に比べて高かった。これは、無機粒子（ａ）表面の接着性ポリマーとの接着力が高いことに起因していると思われる。
表４から明らかなとおり、実施例１のＡｌに対するＳｉの割合は比較例１に比べて高かった。これは、大粒子表面にポリマー成分が多く存在していることを示している。また、走査型電子顕微鏡／エネルギー分散型Ｘ線分光法（ＳＥＭ／ＥＤＸ）の画像データからも、比較例１（図４）は無機粒子（ａ）が露出しているのに対し、実施例１（図３）は無機粒子（ａ）表面をポリマー成分が被覆していることが確認できた。
【産業上の利用可能性】
【００５６】
本発明の熱伝導性組成物は、ＬＥＤ、家電などの電子部品、光通信機器を含む情報通信モジュール、車載用途などの発熱部と放熱部との間の放熱体として有用である。さらに半導体を含む電子部品の放熱体として有用である。
【符号の説明】
【００５７】
１１  熱伝導率測定装置
１２  ポリイミドフィルム製センサ
１３ａ，１３ｂ  熱伝導性組成物試料
１４  センサ先端
１５  印加電流用電極
１６  抵抗値用電極（温度測定用電極）
２１，２２  アルミニウム合金板
２３  ポリマー
【要約】
ベースポリマーと接着性ポリマーと熱伝導性粒子を含む熱伝導性組成物であって、熱伝導率は０．３Ｗ／ｍ・Ｋ以上であり、熱伝導性粒子は比表面積が１ｍ2／ｇ以下の無機粒子（ａ）を含み、無機粒子（ａ）は前記接着性ポリマーによって被覆されている。この製造方法は、接着性ポリマーと比表面積が１ｍ2／ｇ以下の無機粒子（ａ）を混合し、前記無機粒子（ａ）を前記接着性ポリマーによって被覆する一次混合工程と、ベースポリマーを加えて混合する二次混合工程と、硬化させる工程を含む。これにより、熱伝導性が高く、圧縮反発力も高く、かつ応力による界面剥離を低減した熱伝導性組成物及びその製造方法を提供する。【図１】
0006895596.tif 000012
【図２】
0006895596.tif 000013
【図３】
0006895596.tif 000014
【図４】
0006895596.tif 000015